(57)【要約】【課題】  ゴミや粉塵の付着抑制効果、タックフリー性および巻き取り圧力に対する耐ブロッキング性に優れる未硬化塗膜が得られ、かつ優れた外観および耐溶剤性に優れる硬化塗膜が得られる組成物を得る。【解決手段】  質量平均分子量が３０，０００を超え１００，０００以下で、ガラス転移温度が６０℃以上である、２．０×１０−３モル／ｇ以上の側鎖アクリロイルオキシ官能基を有する化合物（Ｉ）、および該化合物（Ｉ）（固形分）１００質量部に対して１０〜１０００質量部の有機溶剤（II）を含む組成物。【選択図】なし【特許請求の範囲】
【請求項１】
質量平均分子量が３０，０００を超え１００，０００以下で、ガラス転移温度が６０℃以上である、２．０×１０−３モル／ｇ以上の側鎖アクリロイルオキシ官能基を有する化合物（Ｉ）。
【請求項２】
請求項１記載の化合物（Ｉ）と、該化合物（Ｉ）１００質量部（固形分）に対して１０〜１０００質量部の有機溶剤（II）を含む組成物。
【発明の詳細な説明】
【技術分野】
【０００１】
本発明は未硬化塗膜のタックフリー性と耐ブロッキング性、およびその硬化塗膜の耐溶剤性に優れることを特徴とする化合物およびそれを含む組成物に関する。
【背景技術】
【０００２】
近年、建築材料、プラスチック製品、印刷物等の物品に用いられている塗料やインク等の被覆材料の硬化塗膜から、重合開始剤、紫外線吸収剤、および酸化防止剤等の添加剤や有機溶剤等の物質が空気中に放散されるのを防止するために、様々な検討が行われている。
例えば、塗装化粧板を特定の積層構造とする方法（例えば、特許文献１を参照）、予め有機溶剤を含まない電子線硬化性フィルムを作成しこれを塗装代替材料として用いる方法（例えば、特許文献２を参照）、および前述したような空気中に放散される物質を含まず、かつ生産性よく硬化塗膜が得られる電子線硬化性樹脂組成物を用いる方法等が挙げられる。
そのうち、後者の電子線硬化性フィルムは、フィルムや紙等の支持体上に電子線硬化性樹脂を塗布しそれを乾燥させた後、一旦ロール状に巻き取り保存し、必要に応じてそれを広げて被塗物に積層し電子線を照射して硬化塗膜を形成できることから、利便性が高く好ましく用いられている。
そのような電子線硬化性フィルムに用いられる電子線硬化性樹脂としては、熱、光、電子線等に対して感度が高く、タックフリー性に優れることから、エポキシ基に開環付加することのできる官能基を有する樹脂（Ａ）にエポキシ基含有不飽和化合物（Ｂ）を開環付加反応させて得られる側鎖に不飽和基を有する重合体（例えば、特許文献３および特許文献４を参照）が挙げられる。
【０００３】
【特許文献１】特開２００２−３３７２７６号公報
【特許文献２】特開平１１−１８９６１１号公報
【特許文献３】特開平１０−８７７２５号公報
【特許文献４】特開平１１−１００４１８号公報
【発明の開示】
【発明が解決しようとする課題】
【０００４】
前述した中でも、特許文献１記載の方法では適用できる用途に限りがあり汎用性が低いことから、汎用性の高い特許文献２記載の電子線硬化性フィルムが所望されている。
しかしながら、特許文献２記載の電子線硬化性樹脂は、分子量が４００〜５０００程度と低い電子線硬化性有機不飽和化合物を構成成分としているため、電子線にて硬化する前の塗膜は、液状もしくは表面が未乾燥の状態となり、表面にタック性が残る傾向にある。
そのため電子線硬化性樹脂組成物の支持体への塗装工程において、硬化前の塗膜にごみや粉塵等が付着すると硬化塗膜の外観不良が生じたり、ロール状に巻き取ると、硬化前塗膜と支持体との間でブロッキングが生じる傾向にある。
また、特許文献３記載の硬化性樹脂は、その硬化塗膜の耐溶剤性やロール状に巻き取る場合の耐ブロッキング性が十分ではなかった。
本発明は、未硬化塗膜のタックフリー性と耐ブロッキング性、およびその硬化塗膜の耐溶剤性に優れる化合物、および組成物を得ることを課題とする。
【課題を解決するための手段】
【０００５】
本発明は、質量平均分子量が３０，０００を超え１００，０００以下で、ガラス転移温度（以下、Ｔｇという）が６０℃以上である、２．０×１０−３モル／ｇ以上の側鎖アクリロイルオキシ官能基を有する化合物（Ｉ）、およびそれと該化合物（Ｉ）１００質量部（固形分）に対して１０〜１０００質量部の有機溶剤（II）を含む組成物である。
【発明の効果】
【０００６】
本発明の化合物および組成物は、未硬化塗膜のタックフリー性と耐ブロッキング性、およびその硬化塗膜の耐溶剤性に優れることから、特に電子線硬化性フィルムに用いると、未硬化塗膜表面に対するゴミや粉塵の付着抑制や得られる硬化塗膜の外観改善効果に優れ、またフィルムや紙等の基材上に形成した未硬化塗膜をロール状にして保存してもロールにする際の巻き取り圧力によるブロッキングを引き起こさない未硬化塗膜が得られ、硬化後には耐溶剤性に優れる塗膜を提供できる。
【発明を実施するための最良の形態】
【０００７】
本発明の化合物（Ｉ）は、質量平均分子量が３０，０００を超え１００，０００以下で、Ｔｇが６０℃以上である、２．０×１０−３モル／ｇ以上の側鎖アクリロイルオキシ官能基を有するものである。
化合物（Ｉ）の質量平均分子量は、３０，０００より小さい場合に得られる未硬化塗膜の耐ブロッキング性が十分ではなく、特にロール状に巻き取り保存する場合にブロッキングが生じる傾向にあり、また得られる硬化塗膜の耐溶剤性が低下する傾向にある。一方、その質量平均分子量が１００，０００より大きい場合に、硬化性や塗装作業性、および硬化塗膜の外観等が低下する傾向にある。
その中でも、化合物（Ｉ）の質量平均分子量の下限値は４０，０００以上であることが好ましく、その上限値は９０，０００以下であることが好ましい。
【０００８】
また本発明の化合物（Ｉ）のＴｇは６０℃以上である。このＴｇが６０℃より低い場合には、未硬化塗膜のタックフリー性が十分に発現しても、未硬化塗膜を有するフィルムをロール状に巻き取り保管した場合には、ロール状にする際の巻き取り圧力と温度によりブロッキングが生じる傾向にある。また、この化合物のＴｇの上限値および下限値は、本発明の用途に応じて適宜選択すればよく限定されない。
その中でも、Ｔｇの上限値は、未硬化塗膜の硬化性、塗装作業性、および硬化塗膜の外観等が低下する傾向にあることから、１００℃以下であることが好ましい。また、より好ましくはその上限値が９０℃であり、その下限値が７５℃以上であることがより好ましい。
【０００９】
さらに、本発明において化合物(Ｉ)の側鎖に有するアクリロイルオキシ官能基量は、２．０×１０−３モル／ｇ以上である。
このアクリロイルオキシ官能基量が２．０×１０−３モル／ｇより少ない場合には、化合物（Ｉ）の硬化性が十分ではなくなり、硬化後の耐薬品性が低下する傾向にある。
【００１０】
本発明の化合物（Ｉ）は、未硬化塗膜のタックフリー性や耐ブロッキング性が十分に発現されない傾向にあることから、酸価が０であることが望ましい。そのため、化合物（ｄ）を化合物（ｃ）に付加反応させる際に、酸価（固形分）の上限値が６ｍｇＫＯＨ／ｇ以下であることが好ましく、０であることが特に好ましい。
【００１１】
以下、本発明の化合物（Ｉ）を得る方法の具体例としては、例えば(メタ)アクリル酸グリシジルエステル（ａ）（以下、化合物（ａ）という）とその他の共重合可能なモノマー（ｂ）（以下、化合物（ｂ）という）とを共重合させて得られる化合物（ｃ）（以下、化合物（ｃ）という）に、１個のカルボキシル基と少なくとも１個のアクリロイルオキシ基を有する化合物（ｄ）（以下、化合物（ｄ）という）を付加して得る方法が挙げられる。
【００１２】
化合物（ａ）は、化合物（ｄ）と反応してアクリロイル基を化合物（Ｉ）中に導入するための必須成分であり、かつその硬化塗膜に優れた耐溶剤性を発現させる成分である。
【００１３】
化合物（ｂ）は、所望のＴｇに調整する目的で用いる化合物であり、その他の所望する特性が得られるよう適宜選択すればよく特に限定されない。
化合物（ｂ）の具体例としては、例えば、メチル（メタ）アクリレート、エチル（メタ）アクリレート、ｎ−プロピル（メタ）アクリレート、ｎ−ブチル（メタ）アクリレート、イソブチル（メタ）アクリレート、ｔ−ブチル（メタ）アクリレート、エチルヘキシル（メタ）アクリレート、ステアリル（メタ）アクリレート、ラウリル（メタ）アクリレート、トリデシル（メタ）アクリレート等のアルキル（メタ）アクリレート、シクロヘキシル（メタ）アクリレート、テトラヒドロフルフリル（メタ）アクリレート、ジシクロペンタニル（メタ）アクリレート、ジシクロペンテニル（メタ）アクリレート、イソボルニル（メタ）アクリレート等の脂環式（メタ）アクリレート；
エトキシエチル（メタ）アクリレート、ブトキシエチル（メタ）アクリレート、フェノキシエチル（メタ）アクリレート等のアルコキシアルキル(メタ)アクリレート；２−ヒドロキシエチル（メタ）アクリレート、２−ヒドロキシプロピル（メタ）アクリレート、２−ヒドロキシブチル（メタ）アクリレート等のヒドロキシアルキル（メタ）アクリレート；
【００１４】
２−メトキシエトキシエチル（メタ）アクリレート、２−エトキシエトキシエチル（メタ）アクリレート等のアルコキシアルコキシアルキル（メタ）アクリレート；メトキシジエチレングリコール（メタ）アクリレート、エトキシジエチレングリコール（メタ）アクリレート、メトキシトリエチレングリコール（メタ）アクリレート、ブトキシトリエチレングリコール（メタ）アクリレート、メトキシジプロピレングリコール（メタ）アクリレート等のアルコキシ（ポリ）アルキレングリコール（メタ）アクリレート；
（メタ）アクリルアミド、Ｎ−ブトキシ（メタ）アクリルアミド等の（メタ）アクリルアミド類；、スチレン、α−メチルスチレン、ビニルトルエン、酢酸ビニル等のビニル化合物；グリセリンモノアリルエーテル、アリルアルコール、エチレングリコールモノアリルエーテル等のアリルエーテルアルコール化合物；等が挙げられる。
これらは、１種単独で、あるいは２種以上を併用して用いることができる。
【００１５】
本発明の化合物（Ｉ）を得るために用いる化合物（ｃ）を得る方法は特に限定されず、具体的には、例えば、化合物（ａ）と化合物（ｂ）とを、ラジカル重合開始剤の存在下で、溶液重合法等の公知の方法で反応させればよい。
【００１６】
化合物（ｄ）は、前述した化合物（ａ）と化合物（ｂ）とを反応させて得られる化合物（ｃ）に付加させて、化合物（Ｉ）を得るために用いる成分である。
この化合物（ｄ）は、１個のカルボキシル基と少なくとも１個のアクリロイルオキシ基とを有するものであればよく、特に限定されない。その中でも、化合物（Ｉ）の反応性が良好であるという点から、アクリル酸、２−アクリロイルオキシエチルコハク酸、２−アクリロイルエチルオキシフタル酸、２−アクリロイルオキシエチルヘキサヒドロフタル酸等が好ましい。さらにそれらの中でも、化合物（Ｉ）中の重量あたりの官能基数を多くできることから、アクリル酸が特に好ましい。
【００１７】
化合物（ｃ）を得るために用いる化合物（ａ）と化合物（ｂ）との使用比率は、得られる化合物（Ｉ）のアクリロイルオキシ官能基量が２．０×１０−３モル／ｇ以上になるように適宜選択すればよく、特に限定されない。
例えば、化合物（ｄ）としてアクリル酸を用いる場合には、化合物（ａ）および化合物（ｂ）の使用比率は、化合物（ａ）と（ｂ）の合計量を１００質量％とした場合、化合物（ａ）／化合物（ｂ）＝３３／６７〜８０／２０（単位：質量％）であることが好ましく、化合物（ａ）／化合物（ｂ）＝４０／６０〜６５／３５（単位：質量％）であることがより好ましい。
この場合、化合物（ａ）の使用比率が３３質量％より少ないと、得られる化合物の硬化性が低下し、また硬化塗膜の耐薬品性が低下する傾向にある。一方化合物（ａ）の使用比率が８０質量％を超えると、得られる化合物のＴｇが６０℃より低くなる傾向にあり、またその硬化物は、耐ブロッキング性が十分に発現しない傾向にある。
【００１８】
また化合物（ｄ）としてアクリル酸以外の化合物、特に分子量の大きい２−アクリロイルオキシエチルヘキサヒドロフタル酸など用いる場合には、アクリロイルオキシ官能基量が２．０×１０−３に達しない傾向にあるため、アクリル酸のような分子量の低い化合物と併用する必要がある。
例えば、化合物（ａ）と化合物（ｂ）の合計量１００質量部に対して２−アクリロイルオキシエチルヘキサヒドロフタル酸を３０質量部用いる場合には、アクリル酸を１３質量％以上併用することが好ましい。その際の化合物（ａ）および化合物（ｂ）の使用比率は、化合物（ａ）と化合物（ｂ）の合計量を１００質量％とした場合、化合物（ａ）／化合物（ｂ）＝４０／６０〜８０／２０（単位：質量％）であることが好ましく、化合物（ａ）／化合物（ｂ）＝４５／５５〜７０／３０（単位：質量％）であることがより好ましい。
【００１９】
本発明の化合物（Ｉ）を得るには、化合物（ｃ）を合成する際に用いた化合物（ａ）のモル量と化合物（ｄ）のモル量との比率が、化合物（ａ）のモル量／化合物（ｄ）のモル量＝１／０．８〜１／１の範囲であることが好ましい。化合物（ｄ）のモル量が０．８よりも少ない場合には、得られる化合物（Ｉ）の硬化塗膜の耐薬品性が低下する傾向にある。また、化合物（ｄ）のモル量が１を超える場合には、得られる化合物（Ｉ）の未硬化塗膜のタックフリー性が低下し、ロール状に巻き取り保管するとブロッキングが生じやすくなる傾向にあり、さらにそれを用いた硬化塗膜の耐薬品性も低下する傾向にある。
【００２０】
次に本発明の組成物について以下、説明する。
本発明の組成物は、前述した本発明の化合物（Ｉ）と、該化合物（Ｉ）１００質量部（固形分）に対して１０〜１０００質量部の有機溶剤（II）を含むものである。
【００２１】
この有機溶剤（II）の具体例としては、例えば、メタノール、エタノール、イソプロピルアルコール、ｎ−ブタノール、イソブタノール、ジアセトンアルコール等のアルコール系溶剤；ヘキサン、シクロヘキサン、トルエン、キシレン、スワゾール１０００（商品名、丸善石油化学社製）等の高沸点芳香族溶剤等の炭化水素系溶剤；アセトン、メチルエチルケトン、メチルイソブチルケトン、ジイソブチルケトン、シクロヘキサノン等のケトン系溶剤；エチルエーテル等のエーテル系溶剤；酢酸エチル、酢酸ｎ−ブチル、酢酸アミル、酢酸メトキシプロピル、酢酸エトキシエチル等のエステル系溶剤；メチルセロソルブ、エチルセロソルブ、ブチルセロソルブ、メトキシプロパノール、メトキシブタノール、エチルジグリコール等の多価アルコール誘導体系溶剤等が挙げられる。
これらは、１種単独でまたは２種以上を併用して用いることができる。
それらの中でも、塗膜の乾燥性や、乾燥による未硬化塗膜中の残存溶剤量の低減効果に極めて優れるため、タックフリー性や耐ブロッキング性に優れる未硬化塗膜が得られることから、メタノール、エタノール、アセトン、酢酸エチル等、沸点が１００℃より低く、かつ、酢酸ブチルの蒸発速度を１００とした場合の比蒸発速度が１５０以上である有機溶剤を用いることが好ましい。
【００２２】
本発明の組成物は、塗膜形成成分として前述した化合物（Ｉ）を含むものであればよいが、本発明のタックフリー性および耐ブロッキング性等の特性を損なわない範囲であれば、必要に応じてラジカル重合性単量体；光重合開始剤；紫外線吸収剤、酸化防止剤、レベリング剤、顔料、染料等の改質剤；等を添加しても良い。
【００２３】
本発明の組成物は、用いる物質の融点が４０℃以上であることが好ましく、６０℃以上であることがより好ましい。
そのような融点を有する物質からなる組成物であれば、得られる未硬化塗膜のタックフリー性と耐ブロッキング性に優れる傾向にある。
【００２４】
ここでいうラジカル重合性単量体の具体例としては、トリヒドロキシルエチルイソシアヌル酸のトリ（メタ）アクリレートやテトラブロモビスフェノールＡのジ（メタ）アクリレート等、特に限定されない。但し、ラジカル重合性単量体は、その添加量が多いと、タックフリー性や耐ブロッキング性が低下する傾向にあるため、必要に応じて適宜調整して用いることが好ましい。
【００２５】
光重合開始剤としては、ミヒラーケトン、ベンゾフェノン、ベンジルジメチルケタール、ベンゾインイソプロピルエーテル、メチルベンゾイルフォルメート、２，２−ジメトキ−１，２−ジフェニルエタン−１−オン、１−ヒドロキシ−シクロヘキシルーフェニルケトン、１−[４−（２−ヒドロキシエトキシ）−フェニル]−２−ヒドロキシ−２−メチル−１−プロパン−１−オン、２−メチル−１[４−（メチルチオ）フェニル]−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルフォスフィンキサイド等が挙げられる。
これらは、１種単独でまたは２種以上を併用して用いることができる。
【００２６】
本発明において光重合開始剤の含有量は特に限定されず、得られる未硬化塗膜のタックフリー性や耐ブロッキング性が損なわれない範囲で用いればよい。
例えば、本発明の組成物を電子線により硬化させる場合には、光重合開始剤は不含有で硬化可能であるため添加しなくてもよい。また、紫外線により硬化させる場合には、硬化塗膜形成成分１００質量部に対して適宜適量添加してもよく、特定されない。
【実施例】
【００２７】
以下に本発明の実施例を示し、本発明を具体的に説明する。
なお、実施例中の部は、「質量部」を意味する。
【００２８】
〔試験サンプルの作成〕
・試験サンプル１（硬化塗膜）の作成法
ガラス板上に得られた組成物をバーコーターにて塗布した後、２５℃で５分間放置して、該塗膜中の有機溶剤を揮発させた。その塗膜を、電子線照射装置（日新ハイボルテージ株式会社製、商品名：キュアトロンＥＢＣ−２００−ＡＡ３）を用い、加速電圧１７５ｋＶ、照射エネルギー５０ｋＧｙ、残存酸素濃度５００ｐｐｍ以下の条件で硬化させて、１０μｍ厚の硬化塗膜を得る。
・試験サンプル２（未硬化塗膜）の作成法
上質紙上に得られた組成物をバーコーターにて塗布した後、２５℃で５分間放置して、該塗膜中の有機溶剤を揮発させて、２μｍ厚の未硬化塗膜を得る。
【００２９】
〔評価方法／評価基準〕
実施例の評価方法および評価基準は下記の通りである。
【００３０】
・表面タック性
試験サンプル２の未硬化塗膜表面に手で触れて、下記基準に基づき表面タック性を評価する。
○：べたつきなし
×：べたつきあり
【００３１】
・ 耐ブロッキング性
試験サンプル２を５ｃｍ×５ｃｍ角に切り取った試験紙を、未硬化塗膜面が上になるように５枚重ね、未硬化塗膜の最表面に中心部分２ｃｍφの円状に３ｋｇ／ｃｍ２の荷重をかけた状態で、それを６０℃の乾燥機中に２４時間放置する。このような試験を行った後、試験紙間での剥離状態を下記基準に基づき評価する。
○：試験紙同士が付着せずに剥離する
×：試験紙同士が付着し、試験紙間が剥離しない、または破れる
【００３２】
・外観
試験サンプル１の硬化塗膜の外観を目視にて観察し、下記基準に基づき評価する。
○：硬化塗膜に異常がなく、平滑性に優れる
×：硬化塗膜の表面が柚肌状、または凹凸が多数認められ、平滑性に劣る
【００３３】
・耐溶剤性： 
試験サンプル１の硬化塗膜表面を、メチルエチルケトンを十分に染み込ませたガーゼを用い５００ｇ荷重で５０往復させた後、該塗膜表面の外観を目視で評価した。
○：全く変化なし
△：傷が付く、もしくは硬化塗膜が曇る
×：硬化塗膜が膨潤する、もしくは溶解する
【００３４】
<実施例１>
メタクリル酸グリシジル５１６部、メタクリル酸シクロヘキシル２０４部、メタクリル酸ｔ−ブチル４８０部、ｔ−ヘキシルパーオキシ−２−エチルヘキサノエート（日本油脂（株）製「パーヘキシルＯ」）１２部の混合溶液を調製した。
次に、５リットルのオートクレーブに、酢酸エチル１２００部を仕込み、窒素で１００ｋＰａに加圧して１００℃に昇温後、同条件下で該混合溶液を３時間かけて滴下し攪拌反応させた後、さらに１００℃で４時間攪拌した。攪拌終了後４０℃まで温度を下げて大気圧にもどし、テトラエチルホスホニウムブロマイド（日本化学工業（株）製「ヒシコーリンＰＸ−２Ｂ」）２４部とアクリル酸２４０部の混合物を投入・攪拌し、さらに酢酸エチル７２０部を投入・攪拌した後、窒素で１００ｋＰａに加圧して９０℃に昇温後、同条件下で１０時間加熱攪拌して、組成物（Ａ１）を得た。
得られた組成物（Ａ１）の評価結果は、表１に示す。
【００３５】
<実施例２>
表１に記載する組成および組成比とする以外は、実施例１と同様にして混合溶液を調製し、さらに実施例１と同様にして組成物（Ａ２）を得た。
得られた組成物（Ａ２）の評価結果は、表１に示す。
【００３６】
<実施例３>
表１に示す組成・組成比で、実施例１で用いたのと同じ混合溶液を調製した。
次に、５リットルのフラスコに、酢酸ブチル１２００部を仕込み、１２０℃に昇温後、同条件下で前述した混合溶液を３時間かけて滴下し攪拌反応させた後、さらに１３０℃で２時間攪拌した。攪拌終了後４０℃まで温度を下げて、テトラエチルホスホニウムブロマイド（日本化学工業（株）製「ヒシコーリンＰＸ−２Ｂ」）２４部とアクリル酸２４０部の混合物を投入・攪拌し、さらに酢酸エチルブチル２４０部を投入・攪拌した後、９０℃に昇温後、同条件下で１０時間加熱攪拌して組成物（Ａ３）を得た。
得られた組成物（Ａ３）の評価結果は、表１に示す。
【００３７】
<比較例１〜４>
表１に記載する組成および組成比とする以外は、実施例１と同様にして混合溶液を調製し、さらに実施例１と同様にして組成物（Ａ４）〜（Ａ７）を得た。
得られた組成物（Ａ４）〜（Ａ７）の評価結果は、表１に示す。
【００３８】
【表１】
2005314468.tif 000002
【００３９】
このように、本発明の組成物（実施例１〜実施例３）を用いた未硬化塗膜の表面はべたつきがないだけでなく、ロール等の圧力がかかる状態になってもブロッキングせず、また硬化塗膜の耐溶剤性に優れる塗膜であった。
【００４０】
比較例１は、得られた化合物の側鎖アクリロイルオキシ官能基の量が２．０×１０−３モル／ｇより少ないため、硬化塗膜の耐溶剤性が低下した。
比較例２は、得られた化合物の質量平均分子量が本発明の範囲外（高分子量）であり、硬化塗膜の外観が不良であった。
比較例３は、得られた化合物の質量平均分子量が本発明の範囲外（低分子量）であり、未硬化塗膜の耐ブロッキング性と硬化塗膜の耐溶剤性が不良であった。
比較例４は、得られた化合物のＴｇが６０℃よりも低かったため、ロール等の圧力がかかる状態での未硬化塗膜の耐ブロッキング性が低下した。